(57)【要約】【課題】本発明の目的は、２−シアノアクリレート系接着剤を硬化させた硬化物から空間内に放散される気体ホルムアルデヒドが実質的に皆無となる２−シアノアクリレート系接着剤組成物を提供することにある。【解決手段】２−シアノアクリレートを主成分とした接着剤組成物であって、該接着剤組成物を硬化させた硬化塗膜から放散するホルムアルデヒド分の放散速度を３μｇ／ｍ２・ｈ以下とすることにより、２−シアノアクリレート系接着剤を硬化させた硬化物から空間内に放散される気体ホルムアルデヒドが実質的に皆無となる２−シアノアクリレート系接着剤組成物が得られる。【選択図】なし【特許請求の範囲】
【請求項１】
２−シアノアクリレートを主成分とした接着剤組成物であって、該接着剤組成物を硬化させた硬化塗膜から放散するホルムアルデヒド分の放散速度が３μｇ／ｍ２・ｈ以下であることを特徴とする２−シアノアクリレート系接着剤組成物。
【請求項２】
ホルムアルデヒド分の放散速度がＪＩＳ  Ａ１９０１（２００３）「小形チャンバー法」に準拠した方法で測定した値であることを特徴とする請求項１記載の２−シアノアクリレート系接着剤組成物。
【請求項３】
少なくともホルムアルデヒドを原料として用いて２−シアノアクリレートを製造する方法において、式（１）で示されるヒドロキシ化合物、酸性物質、ホルマリン捕捉剤、ＢＦ３錯塩またはＨＢＦ４からなる群から選ばれる少なくとも１種で、処理する工程を含む２−シアノアクリレートの製造方法。
【化１】
2007126632.tif 000007
（式中、ｍは１から５の整数を表し、Ｒ２は、水素原子、置換若しくは非置換のアルキル基、アルコキシル基、カルボキシル基、アルコキシカルボニル基またはハロゲン原子を表し、ｎは１〜５の整数を表す。）
【請求項４】
請求項３記載の製造方法により得られた２−シアノアクリレートを用いることを特徴とする請求項１または２記載の２−シアノアクリレート系接着剤組成物。
【発明の詳細な説明】
【技術分野】
【０００１】
本発明は、２−シアノアクリレート系接着剤組成物に関するものである。
【背景技術】
【０００２】
２−シアノアクリレート系接着剤は、主成分である２−シアノアクリレートのもつ特異なアニオン重合性により、被着体表面に付着するわずかな水分等のような微弱なアニオン等によって重合を開始し、各種材料を短時間で強固に接着することができるものである。このため、いわゆる瞬間接着剤として工業用、医療用、家庭用等の分野において広く用いられている。
【０００３】
しかし、近年化学物質を放散する建材・内装等の使用による家屋や家具あるいは自動車の内装材などから、空間内に放出される気体ホルムアルデヒドによる、所謂シックハウス症候群が重要問題視されており、ホルムアルデヒドの発生源の１つと考えられている接着剤中におけるホルムアルデヒド分の低減も課題となっている。２−シアノアクリレート系接着剤は、フェノール・ホルムアルデヒド系接着剤等とは異なり、非ホルムアルデヒド系接着剤に該当する。それにもかかわらず、上記用途の中でも密閉性が高い空間での使用において建築基準法に定められているホルムアルデヒドの規制値をさらに下回る、実質的にホルムアルデヒド皆無の接着剤を要望する傾向が強くなってきている。
【０００４】
２−シアノアクリレート系接着剤の主成分である２−シアノアクリレートは、一般的にシアノ酢酸エステルとホルムアルデヒドを例えば有機溶剤中で縮合し、得られた縮合体を更に高温解重合を行って製造される。しかしこの方法で得られる粗２−シアノアクリレートは、一般的に９０％程度と純度が高くなく、接着性能、安定性において劣る為、さらに蒸留精製工程を経て、９７％以上の高純度の２−シアノアクリレートとしたものが使用される。
【０００５】
そのため、２−シアノアクリレート系接着剤においては、原料から起因する遊離のホルムアルデヒドが極わずかに含まれる。又、不純物として存在するものから由来するホルムアルデヒドが極わずかに存在するため、従来の２−シアノアクリレート系接着剤を硬化させた硬化物から放散するホルムアルデヒドの放散量を実質的に皆無とすることは困難であった。
【０００６】
そこで、空間内に放散されたホルムアルデヒド分を除去することにより低減させる方法が提案されており、例えば、ＮＡＤ（Ｈ）結合型酸化還元不均化酵素を担体表面に固定化したホルムアルデヒド除去フィルター（特許文献１）やアセト酢酸アミドを固体担体に担持させたホルムアルデヒド除去剤（特許文献２）が開示されている。
【０００７】
しかし、これらの方法は、空間内、特に密閉性の高い空間に放散される気体ホルムアルデヒド自体を低減することはできないため、空間内に放散される気体ホルムアルデヒドが実質的に皆無となる２−シアノアクリレート系接着剤組成物の開発が望まれていた。
【０００８】
【特許文献１】特開２００１−３４０４３６号公報
【０００９】
【特許文献２】特開２００２−１９１９７０号公報
【発明の開示】
【発明が解決しようとする課題】
【００１０】
本発明の目的は、２−シアノアクリレート系接着剤を硬化させた硬化物から空間内に放散される気体ホルムアルデヒドが実質的に皆無となる２−シアノアクリレート系接着剤組成物を提供することにある。
【課題を解決するための手段】
【００１１】
本発明者らは鋭意検討の結果、２−シアノアクリレートを主成分とした接着剤組成物であって、該接着剤組成物を硬化させた硬化塗膜から放散するホルムアルデヒド分の放散速度を３μｇ／ｍ２・ｈ以下とすることにより、２−シアノアクリレート系接着剤を硬化させた硬化物から空間内に放散される気体ホルムアルデヒドが実質的に皆無となる２−シアノアクリレート系接着剤組成物が得られることを見い出し、本発明を完成させた。
【００１２】
本発明における２−シアノアクリレートは、式（２）で示される２−シアノアクリレートが好適に用いられる。
【００１３】
【化１】
2007126632.tif 000002
（式中Ｒ１は炭素数１〜１６の置換基を有していてもよい飽和または不飽和の脂肪族もしくは脂環族基又は芳香族基を示す。）
【００１４】
本発明における２−シアノアクリレ−トの具体例としては、例えば、２−シアノアクリル酸のメチル、エチル、ｎ−プロピル、イソプロピル、ｎ−ブチル、イソブチル、ｓｅｃ−ブチル、オクチル、ネオペンチル、シクロヘキシル、エチルヘキシル、ドデシル、アリル、メトキシエチル、エトキシエチル、メトキシプロピル、ベンジル、フェニル、クロロエチル、テトラヒドロフルフリル等のエステル類が挙げられる。また、これらの２−シアノアクリレートは１種又は２種以上を混合して使用することができる。
【００１５】
本発明における２−シアノアクリレートを製造する具体的な方法としては、例えば、まず、酢酸シアノエステルおよびホルムアルデヒドを塩基性触媒の存在下に有機溶媒中で縮合させ、得られた縮合体を重合抑制剤および解重合触媒の存在下に高温減圧条件で解重合し、粗２−シアノアクリレートを得る。  そして得られた粗２−シアノアクリレートから、
例えば、（１）蒸留精製工程を経て、９７％以上の高純度の２−シアノアクリレートとする際に初留分を１〜１５％カットし高純度のシアノアクリレートとする方法や、（２）から蒸留精製工程を経て、高純度の２−シアノアクリレートとする際に式（１）
【化２】
2007126632.tif 000003
（式中、ｍは１から５の整数を表し、Ｒ２は、水素原子、置換若しくは非置換のアルキル基、アルコキシル基、カルボキシル基、アルコキシカルボニル基またはハロゲン原子を表し、ｎは１〜５の整数を表す。）で示されるヒドロキシ化合物、酸性物質、ホルマリン捕捉剤、ＢＦ３錯塩、ＨＢＦ４、から選ばれる少なくとも１種を添加し蒸留精製する方法、添加後一定期間養生ののち、蒸留精製する方法、蒸留精製工程中に添加する方法および蒸留精製工程後に添加する方法が挙げられる。式（１）で示されるヒドロキシ化合物としては、例えば、ピロガロール、カテコール、ｐ−ｔｅｒｔ−ブチルカテコール、ジ−ｔｅｒｔ−ブチルカテコール、レゾルシノール、４−エトキシフェノール、２，６−ジ−ｔｅｒｔ−ブチルフェノール、４−ｔｅｒｔ−ブチルフェノール、メチルヒドロキノン、１，２，４−トリヒドロキシベンゼン、フルオログリシン、テトラヒドロキシベンゼン、４−エトキシフェノール等が挙げられ、酸性物質としては、例えば、五酸化リン、リン酸、パラトルエンスルホン酸、ＳＯ２等が挙げられ、ホルマリン捕捉剤としては、例えば、ジシアンジアミド、メラミン等のアミノ化合物、尿素、バルビツール酸、セミカルバジッド塩酸塩等のアマイド類、グルタミン酸塩、グリシン、アラニン等のアミノ酸類等の含窒素化合物やリケンレヂン  ＦＣ−１００（三木理研社製））、リケンレヂン  ＦＣ−１２Ｒ（（三木理研社製））などの有機アミド系樹脂等が挙げられる。これらのうち、得られる２−シアノアクリレートの品質を損なわないものを用いることができ、これらの中でもレゾルシノール、ピロガロール、１，２，４トリヒドロキシベンゼン、有機アミド系複合物が好ましく、有機アミド系複合物がさらに好ましい。  前記の式（１）で示されるヒドロキシ化合物、酸性物質、ホルマリン捕捉剤、ＢＦ３錯塩およびＨＢＦ４は必要により１種又は２種以上の混合物として用いることができ、用いる量は粗２−シアノアクリレートに対して、通常は０．０００１〜１重量％であり、好ましくは、０．００１〜０．１重量％である。
【００１６】
これらの方法等を用いて得られたもののうち、硬化させた硬化塗膜から放散するホルムアルデヒド分の放散速度が３μｇ／ｍ２・ｈ以下となるものを選択して使用することができる。これらの２−シアノアクリレートを用いてホルムアルデヒドを実質的に含有もしくは発生しない公知の化合物と配合して得られた組成物についても硬化させた硬化塗膜から放散するホルムアルデヒド分の放散速度が３μｇ／ｍ２・ｈ以下となる。
【００１７】
蒸留精製前もしくは蒸留精製工程後に処理する場合の温度は、通常５℃〜５０℃であり、好ましくは、２０℃〜４０℃である。  処理に要する時間は、添加する化合物の種類や量により変化するが、通常１時間〜３００時間であり、好ましくは、５時間〜１００時間である。
【００１８】
本発明の２−シアノアクリレート系接着剤組成物には、従来、２−シアノアクリレート系接着剤に添加して用いられている増粘剤を目的に応じ、本発明の２−シアノアクリレート系接着剤組成物の特性を阻害しない範囲で適宜、添加配合して使用することができる。
増粘剤としては、例えば、ポリメタクリル酸アルキル単独重合体、異種のメタクリル酸エステルの共重合体、メタクリル酸エステルとアクリル酸エステルの共重合体や、アクリルゴム、ポリエステル、ポリ塩化ビニル、ポリスチレン、セルロースエステル、ポリアルキル−α−シアノアクリレート、エチレン−酢酸ビニル共重合体等が挙げられ、これらは１種又は２種以上を併用しても良い。具体的な化合物としては、例えば、ポリメタクリル酸アルキル単独重合体としては、ポリメチルメタクリレート（ＰＭＭＡと以下略記する。）、ポリエチルメタクリレート、ポリプロピルメタクリレート、ポリブチルメタクリレート等が挙げられる。異種のメタクリル酸エステルの共重合体、メタクリル酸エステルとアクリル酸エステルの共重合体の原料として使用される化合物としては、例えば、メタクリル酸メチル、メタクリル酸エチル、メタクリル酸−ｎ−プロピル、メタクリル酸−ｉｓｏ−プロピル、メタクリル酸−ｎ−ブチル、メタクリル酸−ｉｓｏ−ブチル、アクリル酸メチル、アクリル酸エチル、アクリル酸−ｎ−プロピル、アクリル酸−ｉｓｏ−プロピル、アクリル酸−ｎ−ブチル、アクリル酸−ｉｓｏ−ブチル等が挙げられる。ポリメタクリル酸アルキル、異種のメタクリル酸エステルの共重合体、メタクリル酸エステルとアクリル酸エステルの共重合体については、特に限定されないが、通常、重量平均分子量１０万〜２００万ものが用いられる。また、増粘剤の含有量はα−シアノアクリレ−ト１００重量部に対して、通常、０．１〜５０重量部用いられ、好ましくは１〜３０重量部用いられる。
【００１９】
本発明の２−シアノアクリレート系接着剤組成物には、従来、２−シアノアクリレート系接着剤に添加して用いられている速硬化添加剤を目的に応じ、本発明の２−シアノアクリレート系接着剤組成物の特性を阻害しない範囲で適宜、添加配合して使用することができる。  速硬化添加剤としては、多価アルコール類、ポリアルキレンオキサイド誘導体、カリックスアレン化合物等が挙げられる。
【００２０】
速硬化添加剤のうち、多価アルコール類として具体的には、例えば、エチレングリコール、プロピレングリコール、テトラメチレングリコール、ヘキサメチレングリコール、オクタメチレングリコール、ポリブタジエンジオール、クロルプロピレングリコール、３−メチルペンタンジオール、２，２−ジエチルプロパンジオール、２−エチル−１，４−ブタンジオール、グリセリン、トリメチロールメタン、トリメチロールエタン、トリメチロールプロパン、１，２，６−ヘキサントリオール、２，５−ヘキサンジオールなどが挙げられ、これらの誘導体としては、そのアルキル、アルケニル、アリール、及びアラルキルエーテル、又はエステル、具体的には例えば、メチルセロソルブ、エチルセロソルブ、エチレングリコール−ｎ−ブチルエーテル、エチレングリコールフェニルエーテル、エチレングリコールベンジルエーテル、プロピレングリコールメチルエーテル、テトラメチレングリコールプロピルエーテル、エチレングリコールジエチルエーテル、エチレングリコール酢酸エステル、エチレングリコールモノラウレート、エチレングリコールモノステアレート、エチレングリコールジステアレート、エチルセロソルブステアレート、グリセリンモノラウレート、グリセリンモノステアレート、ソルビタンモノラウレート、セロソルブアクリレート、セロソルブメタクリレート、セロソルブクロトネートなどが挙げられるが、これらに限定されるものではない。
【００２１】
速硬化添加剤のうち、ポリアルキレンオキサイド誘導体としては、式（３）
【化３】
2007126632.tif 000004
（式中、Ｘ１ およびＸ２ は、それぞれ独立に水素原子、ハロゲン原子、水酸基、置換若しくは非置換のアルキル、アルケニル、アリール又はアラルキル基を示す。ｐは１以上の整数、ｑは２以上の整数を示し、末端は環形成されていてもよい。）
なる繰り返し単位を有する化合物から選ばれた１種以上が挙げられる。
【００２２】
ポリアルキレンオキサイド誘導体の具体的な例としては次の化合物が挙げられるが、これらに限定されるものではない。
【００２３】
トリオキサン重合体、ポリアルキレングリコール（例えばジエチレングリコール、トリエチレングリコール、テトラエチレングリコール、ポリエチレングリコール（４００、１０００、etc ）、ジプロピレングリコール、ポリプロピレングリコール、ポリテトラメチレンオキシド、ポリ３，３−ビス（クロロメチル）ブチレンオキシド、ポリ１，３−ジオキソラン、エチレンオキシド−プロピレンオキシドブロックポリマーなど。）、
【００２４】
ポリアルキレングリコールモノエーテル（例えば、メチルカルビトール、カルビトール、ジエチレングリコール−ｎ−ブチルエーテル、ジエチレングリコールフェニルエーテル、ジエチレングリコールベンジルエーテル、ジプロピレングリコールエチルエーテル、トリプロピレングリコールメチルエーテル、ポリエチレングリコールメチルエーテル、ポリエチレングリコールプロピルエーテル、ポリエチレングリコールラウリルエーテル、ポリエチレングリコールステアリルエーテル、ポリオキシエチレンノニルフェニルエーテル、ポリエチレングリコールアリルエーテルなど。）、ポリアルキレングリコールジエーテル（例えば、ジエチレングリコールジエチルエーテル、ジエチレングリコールジ−ｎ−ブチルエーテル、トリエチレングリコールジメチルエーテル、テトラエチレングリコールジステアリルエーテル、ポリエチレングリコールジメチルエーテルなど。）、
【００２５】
ポリアルキレングリコールモノエステル（例えば、ジエチレングリコールモノプロピオネート、テトラエチレングリコールモノアセテート、トリプロピレングリコールモノ−ｎ−ブチレート、ポリエチレングリコールモノアセテート、ポリエチレングリコールモノプロピオネート、ポリエチレングリコールラウレート、ポリエチレングリコールセバケート、ポリエチレングリコールステアレート、ポリエチレングリコールオレエート、ポリオキシエチレンソルビタンモノラウレート、ジエチレングリコールアクリレート、ジエチレングリコールメタクリレート、ジエチレングリコールクロトネートなど。）、ポリアルキレングリコールジエステル（例えば、ジエチレングリコールジアセテート、ジエチレングリコールジプロピオネート、ジエチレングリコールジアクリレート、ジエチレングリコールジステアレート、ジエチレングリコールジメタクリレート、テトラエチレングリコールジクロトネート、ポリエチレングリコールジアセテート、ポリエチレングリコールジ−ｎ−ブチレート、ポリエチレングリコールジウラレート、ポリエチレングリコールジアクリレート、ポリエチレングリコールジメタクリレート、ポリエチレングリコールジクロトネート、ポリエチレングリコールジ−２−シアノアクリレート、ポリエチレングリコールステアリル−メタクリレート、ポリエチレングリコールラウリル−アクリレートなど。）、
【００２６】
ポリアルキレングリコールモノエーテルモノエステル（例えば、メチルカルビトール、カルビトール、ジエチレングリコールモノエチルエーテル、ジエチレングリコールモノメチルエーテル、ポリエチレングリコールモノメチルエーテル、ポリエチレングリコールモノエチルエーテル、テトラオキシエチレングリコールモノメチルエーテル、ポリオキシエチレングリコールモノラウリルエーテル、ポリオキシエチレングリコールモノノニルフェニルエーテル等のグリコールモノエーテル化合物のアクリレート、メタクリレート、クロトネート、又は２−シアノアクリレートなど。）、その他ビスフェノールＡ−ポリアルキレンオキシド付加物、グリセリン−ポリアルキレンオキシド付加物、アジピン酸−ポリアルキレンオキシド付加物、トリメット酸−ポリアルキレンオキシド付加物などが挙げられる。その他環状化合物としては例えば、１８−クラウン−６−エーテル、１５−クラウン−５−エーテル、１８−クラウン−５−エーテル、ジチオ−１５−クラウンエーテル、ジベンゾ−１８−クラウン−６−エーテル、ジシクロヘキシル−１８−クラウン−６−エーテル、 1.2−ナフト−１５−クラウン−５−エーテル、 1.2−メチルベンゾ−１８−クラウン−６−エーテルなども使用することができ、これらの添加剤は１種又は２種以上を使用してもよい。
【００２７】
カリックスアレン化合物としては、従来公知のカリックスアレン化合物を用いることができ、具体的には式（４）
【化４】
2007126632.tif 000005
（式中、Ｒ４は水素原子、更に置換されていてもよいアルキル基、置換されていてもよいアルコキシル基および置換されていてもよいアルキルオキシカルボニル基であり、Ｒ５はＨ又は置換されていてもよいアルキル基である。また、ｙは４，６又は８である。）
【００２８】
で示されるカリックスアレン化合物があげられる。このようなカリックスアレン化合物としては、具体的には、５，１１，１７，２３，２９，３５−ヘキサ−ｔｅｒｔ−ブチル−３７，３８，３９，４０，４１，４２−ヘキサヒドロオキシカリックス〔６〕アレン、３７，３８，３９，４０，４１，４２−ヘキサヒドロオキシカリックス〔６〕アレン、或いは例えば特開昭６０−１７９４２８号公報に記載されている３７，３８，３９，４０，４１，４２−ヘキサ−（２−エトキシ−２−オキソエトキシ）−カリックス〔６〕アレン、２５，２６，２７，２８−テトラ−（２−エトキシ−２−オキソエトキシ）−カリックス〔４〕アレン等が好ましく用いられる。
【００２９】
これら速硬化添加剤は本発明の２−シアノアクリレート系接着剤組成物の硬化速度をさらに速めるために添加される。本発明において速硬化添加剤の添加量は通常、２−シアノアクリレート１００重量部に対して０.０１〜２重量部、好ましくは０.００５〜１重量部である。
【００３０】
また、本発明の２−シアノアクリレート系接着剤組成物には、従来、２−シアノアクリレート系接着剤に添加して用いられている安定剤（例えば、二酸化イオウ、メタンスルホン酸、ｐ−トルエンスルホン酸、三弗化ホウ素ジエチルエーテル、ＨＢＦ4 、トリアルキルボレート等のアニオン重合禁止剤や、ハイドロキノン、ハイドロキノンモノメチルエーテル、ｔ−ブチルカテコール、カテコール、ピロガロール等のラジカル重合禁止剤等）、可塑剤（フタル酸ジメチル、フタル酸ジエチル、フタル酸ジブチル、フタル酸２−エチルヘキシル、フタル酸ジイソデシル等）、着色剤、香料、溶剤、強度向上剤、脂肪族多価カルボン酸、芳香族多価カルボン酸等、目的に応じ、２−シアノアクリレートモノマーの安定性を阻害しない範囲で適宜、添加配合して使用することができる。
【００３１】
以下、実施例により本発明をさらに詳しく述べる。
尚、以下の実施例においてシアノアクリレートの純度は下記条件のガスクロマトグラフィー分析により定量した。
ガスクロマトグラフィーでの分析条件
使用機器  ：島津１４Ａ
カラム    ：シリコンＸＥ−６０
カラム温度：１９０℃
検出器    ：ＦＩＤ
キャリヤー：Ｎ２（４０ｍｌ／ｍｉｎ）
【実施例１】
【００３２】
（粗シアノアクリレートの調製）  
攪拌機、温度計、水分離器、滴下ロートを備えた三ツ口フラスコにパラホルムアルデヒド１８０部、トルエン６００部、ピペリジン０．６部を仕込み、８０〜９０℃の温度に保ち、攪拌しながらシアノ酢酸エチルエステル６７８部を６０分かけて滴下した。滴下終了後生成水を共沸分離しながら還流させ、理論量の水が留出するまで約６時間反応させ、ポリマーのトルエン溶液を得た。この溶液を常圧脱溶媒後、五酸化リン１０部、ハイドロキノン３部を加えて、充分混合した。減圧脱溶媒した後、続いて１〜３ｍｍＨｇの減圧下で１５０〜２００℃に加熱して解重合を行い、粗エチル−２−シアノアクリレート６３６部を得た。
【００３３】
（高純度シアノアクリレートの調製）
前記の合成法によって得られた粗エチル−２−シアノアクリレート１００ｇに対して重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を９ｇ留去させた後、主留分として７５ｇの精製エチル−２−シアノアクリレート（純度９９.９９％）を得た。この精製エチル−２−シアノアクリレート１００重量部に対し、０.００１重量部のホウフッ化水素酸と０.１重量部のハイドロキノンを添加した接着剤組成物を調製した。この接着剤組成物についてホルムアルデヒド分の放散速度をＪＩＳ  Ａ１９０１（２００３）「小形チャンバー法」に準拠した方法で測定した結果を表１に示す。
【００３４】
（ホルムアルデヒド分の放散速度の測定および算出）
ホルムアルデヒド分の放散速度の測定はＪＩＳ  Ａ１９０１（２００３）「小形チャンバー法」に準拠して、大きさ１５０ｍｍＸ１５０ｍｍのステンレススチール板に接着剤組成物０.２４ｇを８０ｃｍ２の広さに均一に塗布し、塗布後６０分間アルミ箔／ＰＥ製包装材で密封保管したものについて小型チャンバー（カネカテクノリサーチ社製  ＡＤＰＡＣ ＳＹＳＴＥＭ  ２０Ｌ）において２８℃で１日保管後、０.１６７ｍｌ／ｍｉｎの速度で６０分間チャンバー内のガスを採取（総容積１０Ｌ）した。アセトニトリル５ｍｌを抽出溶媒として、採取したガスからホルムアルデヒドを抽出し、ＨＰＬＣ（ＷＡＴＥＲＳ社製Ａｌｌｉａｎｃｅ（２６９５型セパレーションモジュール）、検出器：２４８７型ＵＶ検出器、検出波長：３６０ｎｍ  カラム：島津社製  ＬＵＮＡ  Ｃ１８（１５０ｍｍＸ４．６ｍｍ）による測定結果からホルムアルデヒドの放散速度を算出した。
【実施例２】
【００３５】
実施例１の合成法によって得られた粗エチル−２−シアノアクリレート１００ｇに対して重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を６ｇ留去させた後、主留分として８６ｇの精製エチル−２−シアノアクリレート（純度９９.９５％）を得た。この精製エチル−２−シアノアクリレートについて実施例１と同様に接着剤組成物を調製し、ホルムアルデヒド分の放散速度を測定した結果を表１に示す。
【実施例３】
【００３６】
実施例１の合成法によって得られた粗エチル−２−シアノアクリレート１００ｇに対して重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を６ｇ留去させた後、主留分として７８ｇの精製エチル−２−シアノアクリレート（純度９９.９８％）を得た。この精製エチル−２−シアノアクリレートについて実施例１と同様に接着剤組成物を調製し、ホルムアルデヒド分の放散速度を測定した結果を表１に示す。
【実施例４】
【００３７】
実施例１の合成法によって得られた粗エチル−２−シアノアクリレート１００ｇに対して
レゾルシノール０.１ｇを添加し、４０℃雰囲気下で２日保管した後、重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を３.０ｇ留去させた後、主留分として８１.０ｇの精製エチル−２−シアノアクリレート（純度９９.９８％）を得た。この精製エチル−２−シアノアクリレートについて実施例１と同様に接着剤組成物を調製し、ホルムアルデヒド分の放散速度を測定した結果を表１に示す。
【実施例５】
【００３８】
実施例１の合成法によって得られた粗エチル−２−シアノアクリレート１００ｇに対して
重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を３.０ｇ留去させた後、主留分として８１.０ｇの精製エチル−２−シアノアクリレート（純度９９.９８％）を得た。この精製エチル−２−シアノアクリレートについて、レゾルシノール０.１ｇを添加し、４０℃雰囲気下で２日保管した後、実施例１と同様に接着剤組成物を調製し、ホルムアルデヒド分の放散速度を測定した結果を表１に示す。
【実施例６】
【００３９】
実施例１の合成法によって得られた粗エチル−２−シアノアクリレート１００ｇに対して
レゾルシノール０.１ｇを添加し、４０℃雰囲気下で２日保管した後、重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を３.０ｇ留去させた後、主留分として８１.０ｇの精製エチル−２−シアノアクリレート（純度９９.９８％）を得た。この精製エチル−２−シアノアクリレートについて、レゾルシノール０.１ｇを添加し、４０℃雰囲気下で２日保管した後、実施例１と同様に接着剤組成物を調製し、ホルムアルデヒド分の放散速度を測定した結果を表１に示す。
【実施例７】
【００４０】
実施例１の合成法によって得られた粗エチル−２−シアノアクリレート１００ｇに対して
ピロガロール０.１ｇを添加し、４０℃雰囲気下で２日保管した後、重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を２.０ｇ留去させた後、主留分として８２.０ｇの精製エチル−２−シアノアクリレート（純度９９.９８％）を得た。この精製エチル−２−シアノアクリレートについて実施例１と同様に接着剤組成物を調製し、ホルムアルデヒド分の放散速度を測定した結果を表１に示す。
【実施例８】
【００４１】
実施例１の合成法によって得られた粗エチル−２−シアノアクリレート１００ｇに対して
リケンレヂンＦＣ−１００（有機アミド系樹脂の１０％水溶液） ０.１ｇを添加し、重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を２.０ｇ留去させた後、主留分として８２.０ｇの精製エチル−２−シアノアクリレート（純度９９.９８％）を得た。この精製エチル−２−シアノアクリレートについて実施例１と同様に接着剤組成物を調製し、ホルムアルデヒド分の放散速度を測定した結果を表１に示す。
【実施例９】
【００４２】
実施例１の合成法によって得られた粗エチル−２−シアノアクリレート１００ｇに対して
リケンレヂンＦＣ−１２Ｒ（有機アミド系樹脂１５％水溶液） ０.１ｇを添加し、重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を１.０ｇ留去させた後、主留分として８３.０ｇの精製エチル−２−シアノアクリレート（純度９９.９８％）を得た。この精製エチル−２−シアノアクリレートについて実施例１と同様に接着剤組成物を調製し、ホルムアルデヒド分の放散速度を測定した結果を表１に示す。
【実施例１０】
【００４３】
実施例１の合成法によって得られた粗エチル−２−シアノアクリレート１００ｇに対して
重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を１.０ｇ留去させた後、主留分として８３.０ｇの精製エチル−２−シアノアクリレート（純度９９.９８％）を得た。この精製エチル−２−シアノアクリレートについてリケンレヂンＦＣ−１２Ｒ（有機アミド系樹脂１５％水溶液） ０.１ｇを添加して、実施例１と同様に接着剤組成物を調製し、ホルムアルデヒド分の放散速度を測定した結果を表１に示す。
【００４４】
（比較例１）
実施例１の合成法によって得られた粗エチル−２−シアノアクリレート１００ｇに対して重合禁止剤として、ハイドロキノン０.５ｇ及び五酸化リン０.１ｇ、ＢＦ３錯体０.１ｇをそれぞれ添加し、１〜３ｍｍＨｇの減圧下、初留分を２.０ｇ留去させた後、主留分として８２.０ｇの精製エチル−２−シアノアクリレート（純度９９.９８％）を得た。この精製エチル−２−シアノアクリレートについて実施例１と同様に接着剤組成物を調製し、ホルムアルデヒド分の放散速度を測定した結果を表１に示す。
【００４５】
【表１】
2007126632.tif 000006